(57)【要約】[要約][課題]吸水による性能変化が少なく、かつ光学性能が優れる、高耐熱性成形物を得ることができる熱可塑性樹脂および、該熱可塑性樹脂からなる成形物を提供すること。[解決手段]ガラス転移温度が１３０℃以上、飽和吸水率が０．１質量％以下であり、かつ、応力光学定数ＣＲが、｜ＣＲ｜≦３×１０-１０Ｐａ-１を満たすエチレンとテトラシクロ［４．４．０．１２，５．１７，１０］-３-ドデセンのランダム付加重合によって得られるポリマーなどの熱可塑性樹脂および、該熱可塑性樹脂からなる成形物。【特許請求の範囲】
【請求項１】
ガラス転移温度が１３０℃以上、飽和吸水率が０．１質量％以下であり、かつ、応力光学定数ＣＲが、｜ＣＲ｜≦３×１０-１０Ｐａ-１を満たす熱可塑性樹脂。
【請求項２】
繰り返し構造単位の一部または全部に脂環式構造を含み、ガラス転移温度が１３０℃以上、飽和吸水率が０．１質量％以下であり、かつ、応力光学定数ＣＲが、｜ＣＲ｜≦３×１０-１０Ｐａ-１を満たす熱可塑性樹脂。
【請求項３】
請求項１乃至２に記載の熱可塑性樹脂が、一般式（１）；
【化１】
2006006399.tif 000010
（但し、式中、ｘ，ｙは共重合比を示し、０／１００≦ｙ／ｘ≦６５／３５を満たす実数であり、ｎは置換基Ｑの置換数を示し、０≦ｎ≦２の整数である。また、Ｒ１は炭素原子数２〜２０の炭化水素基群から選ばれる１種ないし２種以上の２＋ｎ価の基であり、Ｒ２は水素原子、又は、炭素・水素からなり炭素原子数１以上１０以下の構造群から選ばれる１種ないし２種以上の１価の基であり、Ｒ３は炭素原子数２〜１０の炭化水素基群から選ばれる１種ないし２種以上の４価の基であり、ＱはＣＯＯＲ４（Ｒ４は水素原子、および、炭素・水素からなり炭素原子数１以上１０以下の構造群から選ばれる１種ないし２種以上の１価の基である）で表される構造群から選ばれる１種ないし２種以上の１価の基である。）で表現される一種又は二種以上の構造からなる請求項１乃至２に記載の熱可塑性樹脂。
【請求項４】
請求項３に記載の一般式（１）において、Ｒ１基が、構造中に少なくとも１箇所の環構造を持つことを特徴とする請求項３に記載の熱可塑性樹脂。
【請求項５】
請求項３に記載の一般式（１）において、ｙ／ｘが、２０／８０≦ｙ／ｘ≦６５／３５を満たす実数であることを特徴とする請求項３又は４に記載の熱可塑性樹脂。
【請求項６】
請求項１〜５のいずれかに記載の樹脂を９０質量％以上含んでなる樹脂組成物。
【請求項７】
請求項１〜５のいずれかに記載の樹脂、または請求項６に記載の樹脂組成物からなる成形物。
【請求項８】
請求項７に記載の成形物が、光学用途である成形物。
【請求項９】
請求項７に記載の成形物が、車載センサー用の光学素子である成形物。
【発明の詳細な説明】
【技術分野】
【０００１】
本発明は、熱可塑性樹脂に関するものである。さらに詳しくは、吸水による性能変化が少なく、かつ光学性能が優れることを特徴とする高耐熱性成形物を得ることができる熱可塑性樹脂に関するものである。
【背景技術】
【０００２】
近年、光ディスク光学系用のピックアップレンズ、コリメータレンズ、或いは小型撮像用の各種レンズ等の光学レンズは、生産性の向上、軽量化のため、従来のガラス研削レンズから、透明プラスチック射出成形レンズに置き換える検討が続けられている。また同様に、液晶表示素子や有機ＥＬ表示素子等のフラットパネルディスプレイ分野において、耐破損性の向上、軽量化、薄型化のため、従来のガラス基板から透明プラスチックフィルムに置き換える検討が続けられている。【０００３】
しかしながら、プラスチックは、一般に成形時の歪みに起因する光学異方性を有しており、この結果光学性能の悪化を招きがちであるため、光学異方性の小ささが必須の条件となる。しかも吸水による影響を受けると光学性能が変化するため低吸水率が要求される。さらに、使用環境が高温となる状況下での動作を保証するため、あるいは、配向膜やシール剤の焼成、駆動回路の接続工程に適合させるための耐熱性、製造工程で使用される各種薬品に対する耐薬品性が要求される。【０００４】
このような各種要求性能を満たす樹脂として、多くのものが開発されているが、それぞれ一長一短があり、すべての要求性能を満たす樹脂の開発は困難とされ、現状ではいずれかの性能を犠牲にして他の性能が優れた樹脂を選択して使用しているというのが現状である。【０００５】
耐熱性と光線透過率のバランスに優れた樹脂としては、例えば、特許文献１によれば、全光線透過率が８８％以上、光弾性係数の絶対値が１．０×１０-１１Ｐａ-１以下、ガラス転移温度が１２０〜２００℃及び飽和吸水率が０．０５〜１質量％であり、且つ、含水率が０．０５質量％未満とされている熱可塑性非晶性樹脂１００質量部に対して、リン系酸化防止剤０．０１〜１質量部が添加されてなる樹脂組成物が光学用途向けとして好適であるとされているが、実施例においては、飽和吸水率が０．４質量％である熱可塑性非晶性樹脂として、ジェイエスアール社製の商品名「アートンＧ６８１０」が例示されているにとどまっている。さらに、吸水率は好ましくは０．１％以上とされている。また、特許文献２には、第１表に高耐熱性透明樹脂として様々な構造の樹脂が公開されているが、同様に、飽和吸水率が０．１質量％以下で、良好な光学性能と耐熱性を併せ持つ透明樹脂の例示はない。また、これらの樹脂の光弾性係数は充分に低いとは言えず、成形物を光学用途に使用する場合、複屈折性が問題となる。【０００６】
また、低吸水性と光線透過率のバランスに優れた樹脂としては、例えば、特許文献３によれば、参考例２に同様の構造の樹脂で吸水率が０．０１％となる樹脂Ｂが紹介されているものの、その耐熱性の指標である熱変形温度は１２３℃と低く、光弾性係数は-４．０×１０１３ｃｍ２／ｄｙｎｅにとどまっており、充分に低複屈折であるとは言えない。【０００７】
さらに、低複屈折性と光線透過率のバランスに優れた樹脂としては、例えば、非特許文献１等に明らかにされているように、ポリメタクリル酸メチルが挙げられるが、この高分子は熱変形温度が６５〜１００℃と低く、また吸水率が高いことは公知の通りである。
【特許文献１】特開２００２−０８８２６０号公報
【特許文献２】特開平１−２４０５１７号公報
【特許文献３】特開平９−３２６５１２号公報
【非特許文献１】機能材料Ｖｏｌ．７，３月号（１９８７）ｐ２１〜２９
【発明の開示】
【発明が解決しようとする課題】
【０００８】
成形時の歪みに起因する光学異方性が小さく、この結果光学性能の悪化を招かない、すなわち光学異方性の小さいプラスチックであって、かつ低吸水率、耐熱性、耐薬品性のすべてに優れる樹脂が要求されている。
【課題を解決するための手段】
【０００９】
本発明は、ガラス転移温度が１３０℃以上、飽和吸水率が０．１質量％以下であり、かつ、応力光学定数ＣＲが、｜ＣＲ｜≦３×１０-１０Ｐａ-１を満たす熱可塑性樹脂であることを最も主要な特徴とする。
【発明の効果】
【００１０】
成形時の歪みに起因する光学異方性が小さく、この結果光学性能の悪化を招かない、すなわち光学異方性の小さいプラスチックであって、かつ低吸水率、耐熱性、耐薬品性のすべてに優れる樹脂が提供される。
【発明を実施するための最良の形態】
【００１１】
本発明者らは該課題を解決するため鋭意検討した結果、ガラス転移温度が１３０℃以上、飽和吸水率が０．１質量％以下であり、かつ、応力光学定数ＣＲが、｜ＣＲ｜≦３×１０-１０Ｐａ-１を満たす熱可塑性樹脂によって、該課題が解決可能であることを見いだし、本発明を完成した。【００１２】
すなわち、本発明は、ガラス転移温度が１３０℃以上、飽和吸水率が０．１質量％以下であり、かつ、応力光学定数ＣＲが、｜ＣＲ｜≦３×１０-１０Ｐａ-１、さらに好ましくは｜ＣＲ｜≦２×１０-１０Ｐａ-１を満たす熱可塑性樹脂である。【００１３】
また、本発明の熱可塑性樹脂の好適な態様としては繰り返し構造単位の一部または全部に脂環式構造を含むものが好ましい。
また、本発明の熱可塑性樹脂の好適な態様としては、一般式（１）；【００１４】
【化１】
2006006399.tif 000002
（但し、式中、ｘ，ｙは共重合比を示し、０／１００≦ｙ／ｘ≦６５／３５を満たす実数であり、ｎは置換基Ｑの置換数を示し、０≦ｎ≦２の整数である。また、Ｒ１は炭素原子数２〜２０の炭化水素基群から選ばれる１種ないし２種以上の２＋ｎ価の基であり、Ｒ２は水素原子、又は、炭素・水素からなり炭素原子数１以上１０以下の構造群から選ばれる１種ないし２種以上の１価の基であり、Ｒ３は炭素原子数２〜１０の炭化水素基群から選ばれる１種ないし２種以上の４価の基であり、ＱはＣＯＯＲ４（Ｒ４は水素原子、および、炭素・水素からなり炭素原子数１以上１０以下の構造群から選ばれる１種ないし２種以上の１価の基である）で表される構造群から選ばれる１種ないし２種以上の１価の基である。）で表現される一種乃至二種以上の構造からなることがある。
さらに、上記一般式（１）において、Ｒ１基は、構造中に少なくとも１箇所の環構造を持つことが望ましい。また、一般式（１）において、ｙ／ｘは、２０／８０≦ｙ／ｘ≦６５／３５を満たす実数であることが望ましい。本発明では、上記熱可塑性樹脂を９０質量％以上含んでなる樹脂組成物として用いることが望ましく、種々の成形物に成形されて用いられる。成形物の中では、光学用途に用いることが望ましい。
【００１５】
（ガラス転移温度）
本発明に用いられる熱可塑性樹脂は、そのガラス転移温度が１３０℃以上、好ましくは１３０℃以上、２４０℃以下であるものであり、さらに好ましくは１４０℃以上、２２０℃以下のものである。中でも最も好ましくは１５０℃以上、２２０℃以下の範囲にあるものである。
この範囲を外れて低い場合は、使用環境が高温となる状況下で動作保証できない。配向膜やシール剤の焼成、駆動回路の接続工程に適合できない。この範囲を外れて高い場合は、溶融成形が困難となる場合がある。
（測定方法）
本発明に用いられる熱可塑性樹脂の測定には、公知の方法が適用できる。測定装置等は限定されるものではない。示差走査熱量計（ＤＳＣ）を用いて、熱可塑性非晶性樹脂のガラス転移温度を測定する場合は、例えば、ＳＥＩＫＯ電子工業（株）製ＤＳＣ−２０を用いて昇温速度１０℃／分で測定するのが通常である。
【００１６】
（飽和吸水率）
本発明の熱可塑性樹脂の飽和給水率は０．１質量％以下、中でも、０．０５質量％以下が好ましく、さらには、樹脂としては特に下限はないものの、接着、加工等の特性を考えると使用する際の樹脂組成物として０．０２質量％以上であることが特に好ましい。この範囲を外れて低い場合、接着、加工等の特性が悪化することがある。この範囲を外れて高い場合、吸水による影響を受けると光学性能が変化する。
（測定方法）
飽和吸水率の測定には、公知の方法が適用できる。測定装置等は限定されるものではない。
例えば、ＡＳＴＭ Ｄ５７０に準拠して、上記成形シートを２３℃の蒸留水中に１週間浸漬し、浸漬前後の重量変化率を測定し、飽和吸水率を求める方法が挙げられる。
【００１７】
（応力光学定数ＣＲ）
応力光学定数とは、例えば高分子論文集Ｖｏｌ．５３，Ｎｏ．１０，ｐｐ６０３-６１３（１９９６）等に記載されている公知の定数であり、ガラス転移領域付近の複屈折と応力の関係を記述した修正応力光学則（ＭＳＯＲ）による概念である。この概念によれば応力光学定数はＲ成分とＧ成分に分離できる。
本発明は、ガラス転移温度が１３０℃以上、飽和吸水率が０．１質量％以下である場合、この応力光学定数のＲ成分が｜ＣＲ｜≦３×１０-１０Ｐａ-１の範囲のものを選択することにより、ガラス転移領域から離れた成形物使用環境での複屈折の影響が小さく抑えられることを見いだしたものである。本発明の熱可塑性樹脂の応力光学定数は、好ましくは、｜ＣＲ｜≦２×１０-１０Ｐａ-１であることが望ましく、この範囲を外れる場合、得られる成形物の光学異方性が大きく、この結果、製品の光学性能が悪化する。
（測定方法）
応力光学定数の測定には、公知の方法が適用できる。測定装置等は限定されるものではない。例えば、粘弾性測定装置に、複屈折測定装置を組み合わせ、樹脂のＴｇ＋１００℃にて熱プレス成形した、厚さ０．５ｍｍのプレスシートを用い、Ｔｇ＋１０℃ないしＴｇ＋３０℃の雰囲気中で複素弾性率（ＥＲ）と歪光学比（ＯＲ）を同時に測定し、応力光学係数ＣＲを、以下の数式（Ｉ）により算出する方法が挙げられる。【００１８】
ＣＲ＝ＯＲ／ＥＲ           （Ｉ）
（全光線透過率・分光光線透過率）
全光線透過率・分光光線透過率はとくに限定されない。ただし、光学用途に用いる場合、光線の透過が必須であるので、光線透過率がある程度あることが好ましい。光線透過率は用途に応じて分光光線透過率または全光線透過率により規定される。【００１９】
全光線、或いは複数波長域での使用が想定される場合、全光線透過率が良いことが必要であり、好ましくは、８５％以上さらに好ましくは、８８％以上この範囲を外れて低い場合必要な光量を確保することが出来ない。測定方法公知の方法が適用できる。測定装置等は限定されるものではない。ＡＳＴＭ  Ｄ１００３に準拠して、熱可塑性
非晶性樹脂を厚み３ｍｍのシートに成形し、ヘーズメーターを用いて、該成形シートの全光線透過率を測定する。【００２０】
特定波長域のみで利用される光学系（たとえばレーザ光学系）の場合、全光線透過率が高くなくても、該波長域での分光光線透過率が良ければ使用することが出来る。この場合、使用波長における分光光線透過率は好ましくは、８５％以上さらに好ましくは、８８％以上この範囲を外れて低い場合必要な光量を確保することが出来ない。測定方法公知の方法が適用できる。測定装置等は限定されるものではない。
【００２１】
（熱可塑性樹脂）
本発明の熱可塑性樹脂は、ガラス転移温度が１３０℃以上、飽和吸水率が０．１質量％以下である場合、この応力光学定数のＲ成分が｜ＣＲ｜≦３×１０-１０Ｐａ-１、さらに好ましくは、｜ＣＲ｜≦２×１０-１０Ｐａ-１の範囲のものであれば、とくに限定されるものではない。また、本発明の熱可塑性樹脂の好適な態様としては繰り返し構造単位の一部または全部に脂環式構造を含むものが好ましい。ここで脂環式構造とは後述の構造（ａ），（ｂ），（ｃ）が好ましい構造として例示される。さらに好ましくは、前記一般式（１）で表現される一種乃至二種以上の構造からなる熱可塑性樹脂である。さらに好ましくは、前記一般式（１）中の各記号については、次のような好ましい条件を挙げることができ、これらの条件は必要に応じ組み合わせて用いられる。
［１］Ｒ１基が、構造中に少なくとも１箇所の環構造を持つ基である。
［２］Ｒ３は、この基を含む構造単位の例示（ｎ＝０の場合）として、例示構造（ａ），（ｂ），（ｃ）；【００２２】
【化２】
2006006399.tif 000003
（但し、式中Ｒ１は前述の通り）
である。
［３］ｎが０である。
［４］ｙ／ｘが、２０／８０≦ｙ／ｘ≦６５／３５を満たす実数である。
［５］Ｒ２は、水素原子及び／または−ＣＨ３である。
［６］Ｑが、−ＣＯＯＨまたは、−ＣＯＯＣＨ３基である。
これらの中で、最も好ましくは、前記一般式（１）中の各記号については、次のような条件を挙げることができ、これらの条件は必要に応じ組み合わせて用いられる。
［１］ Ｒ１基が、一般式（２）；【００２３】
【化３】
2006006399.tif 000004
（式中、ｐは、０乃至２の整数である。）
で表される二価の基である。さらに、好ましくは、前記一般式（２）においてｐが１である二価の基である。
［２］ Ｒ３基が、この基を含む構造単位の例示（ｎ＝０の場合）として、前記例示構造（ａ）である。この中でも、これらを組み合わせた態様として、熱可塑性樹脂がエチレンとテトラシクロ［４．４．０．１２，５．１７，１０］−３−ドデセンのランダム付加重合によって得られるポリマーであることが全ての中で最も好ましい。本発明のこのような構造の範囲をはずれると、本発明の熱可塑性樹脂の優れた特徴である成形時の歪みに起因する光学異方性が小さく、この結果光学性能の悪化を招かない、すなわち光学異方性の小さいプラスチックであって、かつ低吸水率、耐熱性、耐薬品性に優れるなどの性能が得られないことがある。【００２４】
また、共重合のタイプは本発明において全く制限されるものではなく、ランダムコポリマー、ブロックコポリマー、交互共重合等、公知の様々な共重合タイプを適用することができるが、好ましくはランダムコポリマーである。
【００２５】
（主鎖の一部として用いることのできるその他の構造）
また本発明で用いられるポリマーは、本発明の成形方法によって得られる製品の良好な物性を損なわない範囲で、必要に応じて他の共重合可能なモノマーから誘導される繰り返し構造単位を有していてもよい。その共重合比は限定されないが、好ましくは２０モル％以下、さらに好ましくは１０モル％以下であり、それ以上共重合させた場合、光学物性を損ない、高精度の光学部品が得られない恐れがある。また、共重合の種類は限定されないが、ランダムコポリマーが好ましい。
【００２６】
（ポリマーの分子量）
本発明の光学部品に用いられるポリマーの分子量は限定されるものではないが、好ましくは１３５℃のデカリン中で測定される極限粘度［η］が、０．０３〜１０ｄｌ／ｇ、さらに好ましくは０．０５〜５ｄｌ／ｇであり、最も好ましくは０．１０〜２ｄｌ／ｇである。この範囲より分子量が高い場合、成形性が悪くなり、また、この範囲より分子量が低い場合、成形物は脆くなる。
【００２７】
（樹脂組成物）
本発明においては、ポリマーに、必要に応じて、さらに他の樹脂を配合してなる樹脂組成物を用いることもできる。他の樹脂は、本発明の目的を損なわない範囲で添加することができる。
【００２８】
（添加剤）
本発明で用いるポリマーには、上述の成分に加えてさらに、本発明の光学部品の良好な特性を損なわない範囲で、公知の耐候安定剤、耐熱安定剤、帯電防止剤、難燃剤、スリップ剤、アンチブロッキング剤、防曇剤、滑剤、天然油、合成油、ワックス、有機または無機の充填剤などが配合されていてもよい。【００２９】
たとえば、任意成分として配合される耐候安定剤は、耐光安定剤として例えば公知のヒンダードアミン系添加剤の他、ベンゾフェノン系化合物、ベンゾトリアゾール系化合物、ニッケル系化合物、ヒンダードアミン系化合物等の紫外線吸収剤が挙げられる。ヒンダードアミン系耐光安定剤は、通常構造中に３，５−ジ−ｔ−ブチル−４−ヒドロキシフェニル基、ならびに２，２，６，６−テトラメチルピペリジル基または１，２，２，６，６−ペンタメチル-４-ピペリジル基を有している化合物であって、具体的には、１−［２−〔３−（３，５−ジ−ｔ−ブチル−４−ヒドロキシフェニル）プロピオニルオキシ〕エチル］−４−〔３，３，５−ジ−ｔ−ブチル−４−ヒドロキシフェニル〕プロピオニルオキシ〕−２，２，６，６−テトラメチルピペリジン（例えば、サノールＬＳ−２６２６、三共株式会社製））、２−（３，５−ジ−ｔ−ブチル−４−ヒドロキシベンジル）−２−ｎ−ブチルマロン酸−ビス−（１，２，２，６，６−ペンタメチル−４−ピペリジル）（例えば、Ｔｉｎｕｖｉｎ１４４、日本チバガイギー株式会社製）などが挙げられる。ベンゾトリアゾール系紫外線吸収剤としては、具体的には、２−（５−メチル−２−ヒドロキシフェニル）ベンゾトリアゾール、２，２−ヒドロキシ−３，５−ビス（α，α−ジメチルベンジル）フェニル、２−（２’−ヒドロキシ−５’−メチル-フェニル）ベンゾトリアゾール、２−（２’−ヒドロキシ−３’，５’−ジ−ｔ−ブチル−フェニル）ベンゾトリアゾール、２−（２’−ヒドロキシ−３’−ｔ−ブチル−５’−メチル−フェニル）−５−クロロ・ベンゾトリアゾール、２−（２’−ヒドロキシ−３’，５’−ジ−ｔ−ブチル−フェニル）−５−クロロ・ベンゾトリアゾール、２−（２’−ヒドロキシ−４’−ｎ−オクトキシ・フェニル）ベンゾトリアゾールなどや、市販されているＴｉｎｕｖｉｎ３２８、ＴｉｎｕｖｉｎＰＳ（共に、チバ・ガイギー社製）、やＳＥＥＳＯＲＢ７０９（２−（２’−ヒドロキシ−５’−ｔ−オクチルフェニル）ベンゾトリアゾール、白石カルシウム社製）などのベンゾトリアゾール誘導体などが例示される。ベンゾフェノン系紫外線吸収剤としては、具体的には、２，４−ジヒドロキシ・ベンゾフェノン、２−ヒドロキシ−４−メトキシ・ベンゾフェノン、２，２’−ジヒドロキシ−４−メトキシ・ベンゾフェノン、２，２’−ジヒドロキシ−４，４’−ジメトキシ・ベンゾフェノン、２，２’−ジヒドロキシ−４，４’−ジメトキシ−５−スルフォベンゾフェノン、２−ヒドロキシ−４−メトキシ−２’−カルボキシ・ベンゾフェノン、２−ヒドロキシ−４−メトキシ−５−スルフォベンゾフェノン・トリヒドレート、２−ヒドロキシ−４−ｎ−オクトキシ・ベンゾフェノン、２−ヒドロキシ−４−オクタデシロキシ・ベンゾフェノン、２−ヒドロキシ−４−ｎ−ドデシロキシ・ベンゾフェノン、２−ヒドロキシ−４Ｄ−ベンジロキシベンゾフェノン、２，２’，４，４’−テトラヒドロキシ・ベンゾフェノン、２−ヒドロキシ−４−ドデシロキシ・ベンゾフェノン、２−ヒドロキシ−４−（２−ヒドロキシ−３−メタクリロキシ）プロポキシベンゾフェノンなどや、Ｕｖｉｎｕｌ４９０（２，２’−ジヒドロキシ−４，４’−��メトキシ・ベンゾフェノンと他の四置換ベンゾフェノンの混合物、ＧＡＦ社製）、ＰｅｒｍｙｌＢ−１００（ベンゾフェノン化合物、Ｆｅｒｒｏ社製）などが例示される。【００３０】
また、任意成分として配合される耐熱安定剤としては、テトラキス［メチレン−３−（３，５−ジ−ｔ−ブチル−４−ヒドロキシフェニル）プロピオネート］メタン、β−（３，５−ジ−ｔ−ブチル−４−ヒドロキシフェニル）プロピオン酸アルキルエステル、２，２’−オキザミドビス［エチル−３−（３，５−ジ−ｔ−ブチル−４−ヒドロキシフェニル）プロピオネートなどのフェノール系酸化防止剤、ステアリン酸亜鉛、ステアリン酸カルシウム、１，２−ヒドロキシステアリン酸カルシウムなどの脂肪酸金属塩、グリセリンモノステアレート、グリセリンジステアレート、ペンタエリスリトールモノステアレート、ペンタエリスリトールジステアレート、ペンタエリスリトールトリステアレートなどの多価アルコール脂肪酸エステルなどを挙げることができ、また、ジステアリルペンタエリスリトールジフォスファイト、フェニル−４，４’−イソプロピリデンジフェノール−ペンタエリスリトールジフォスファイト、ビス（２，６−ジ−ｔ−ブチル−４−メチルフェニル）ペンタエリスリトールジフォスファイト、トリス（２，４−ジ−ｔ−ブチルフェニル）フォスファイト等のリン系安定剤を使用してもよい。これらは単独で配合してもよいが、組み合わせて配合してもよい。たとえばテトラキス［メチレン−３−（３．５−ジ−ｔ−ブチル−４−ヒドロキシフェニル）プロピオネート］メタンとステアリン酸亜鉛とグリセリンモノステアレートとの組み合わせなどを例示できる。これらの安定剤は、１種または２種以上組み合わせて用いることができる。
【００３１】
（成形物、用途）
本発明の成形物は押出成形、射出成形、ブロー成形など特に制限のない成形方法で成形可能である。本発明の成形物は特に光学用途として好適に用いられる。光学用途としては、ピックアップレンズなどの光学レンズ、透明シート、光ディスク、光ファイバーなどが例示される。特に光学レンズとしては耐熱性などが要求される車載センサー用途に好適である。また、光学レンズには射出成形が好適に用いられる。
本発明で使用される環状オレフィン系重合体と他の樹脂成分や添加剤との混合方法は限定されるものではなく、公知の方法が適用できる。たとえば各成分を同時に混合する方法などである。
【実施例】
【００３２】
次に本発明を実施例により具体的に説明するが、本発明はこれら実施例によりなんら制限されるものではない。実施例における物性測定方法は次の通りである。
【００３３】
（１）溶融流れ指数（ＭＦＲ）
ＡＳＴＭ Ｄ１２３８に準じ２６０℃、荷重２．１６ｋｇで測定。
（２）ガラス転移温度（Ｔｇ）
ＳＥＩＫＯ電子工業（株）製ＤＳＣ-２０を用いて窒素中１０℃／ｍｉｎ．の昇温条件で２５０℃まで昇温させた後、一旦サンプルを急冷し、その後に昇温速度１０℃／分で測定。【００３４】
（３）飽和吸水率
ＡＳＴＭ Ｄ５７０に準拠して、上記角板を２３℃の蒸留水中に１週間浸漬し、浸漬前後の重量変化率を測定し、飽和吸水率を求めた。
（４）応力光学定数ＣＲ
粘弾性測定装置に、複屈折測定装置を組み合わせ、樹脂のＴｇ＋１００℃にて熱プレス成形した、厚さ０．５ｍｍのプレスシートを用い、Ｔｇ＋１０〜Ｔｇ＋３０℃の雰囲気中で複素弾性率（ＥＲ）と歪光学比（ＯＲ）を同時に測定し、応力光学係数ＣＲを以下の数式（Ｉ）により算出した。【００３５】
ＣＲ＝ＯＲ／ＥＲ           （Ｉ）
（５）４０５ｎｍ光線透過率
射出成形により、長さ６５ｍｍ、幅３５ｍｍ、厚み５ｍｍの角板を得た。これを用いて紫外・可視分光光度計により測定した。【００３６】
（６）リタデーション値
上記角板のうち、幅は、中心から±５ｍｍの範囲で、長さは、全長６５ｍｍのうち両端の２．５ｍｍずつを除いた６０ｍｍの範囲で、王子計測機器製ＫＯＢＲＡ−ＣＣＤ／Ｘ型複屈折分布測定装置により波長５９０ｎｍによりリタデーションの分布データを測定し、その平均値を求めた。
【００３７】
（合成例１〜３）
バナジウム触媒（ＶＯＣｌ３）を用いて、公知の方法によりエチレン・テトラシクロ［４．４．０．１２，５．１７，１０］−３−ドデセン共重合体を重合した。各物性値を評価した結果を表１に示す。【００３８】
【表１】
2006006399.tif 000005
（合成例４〜５）
特開２００２−３３２３１２号公報記載の方法に従って、以下の化学式（２-Ａ）；【００３９】
【化４】
2006006399.tif 000006
の構造を持つ錯体を得た。この錯体を触媒、メチルアルミノキサンを助触媒として、エチレン・テトラシクロ［４．４．０．１２，５．１７，１０］−３−ドデセン共重合体を重合した。各物性値を評価した結果を表２に示す。【００４０】
【表２】
2006006399.tif 000007
（合成例６〜７）
バナジウム触媒（ＶＯＣｌ３）を用いて、公知の方法によりエチレン・ノルボルネン共重合体を重合した。各物性値を評価した結果を表３に示す。【００４１】
【表３】
2006006399.tif 000008
［実施例１〜４、比較例１〜３］
合成例１〜６で得られたそれぞれの重合体について、外観評価及びリタデーション値を測定した。各物性値を評価した結果を表４に示す。【００４２】
【表４】
2006006399.tif 000009
【産業上の利用可能性】
【００４３】
光ディスク光学系用のピックアップレンズ、コリメータレンズ、或いは小型撮像用の各種レンズ等の光学レンズ。あるいは、液晶表示素子や有機ＥＬ表示素子等のフラットパネルディスプレイ用透明プラスチックフィルム等に用いることができる樹脂、樹脂組成物、成形物に、好適に利用することができる。
【国際調査報告】
2006006399.tif 000011
2006006399.tif 000012
2006006399.tif 000013